(57)【要約】【課題】基材表面に形成される、溶射皮膜を備える断熱構造体及びその製造方法において、断熱性を高めつつ、断熱構造体への燃料等の染み込みを抑える。【解決手段】ピストン基材１９に対して溶射されたジルコニア粒子２９と気孔部３１とを含む第１酸化物層２５を形成するとともに、第１酸化物層２５の気孔部３１を封孔すべく、当該第１酸化物層２５のジルコニア粒子２９の平均粒径Ｄ５０よりもその平均粒径Ｄ５０が小さい、Ａｌ２Ｏ３、ＳｉＯ２及びＺｒＯ２よりなる群から選ばれる１種を主成分とする酸化物粒子を含む第２酸化物層２７を、第１酸化物層２５上に形成する。【選択図】図５
2013185202.tif 000002
【特許請求の範囲】
【請求項１】
基材表面に形成される、溶射皮膜を備える断熱構造体であって、
上記溶射皮膜は、上記基材に対して溶射されたＺｒＯ２含有粒子と気孔部とを含む第１酸化物層と、当該第１酸化物層に対して溶射された、当該第１酸化物層のＺｒＯ２含有粒子の粒径よりも粒径が小さい、Ａｌ２Ｏ３、ＳｉＯ２及びＺｒＯ２よりなる群から選ばれる１種を主成分とする酸化物粒子を含む第２酸化物層と、
を有することを特徴とする断熱構造体。
【請求項２】
請求項１記載の断熱構造体において、
上記第１酸化物層のＺｒＯ２含有粒子は、中空状粒子を原料とする一方、上記第２酸化物層の酸化物粒子は、中実状粒子を原料とすることを特徴とする断熱構造体。
【請求項３】
基材表面に形成される、溶射皮膜を備える断熱構造体の製造方法であって、
溶射原料としての、平均粒径Ｄ５０が３０〜１００μｍであるＺｒＯ２含有粒子と、平均粒径Ｄ５０が５〜４０μｍであり且つ上記ＺｒＯ２含有粒子の平均粒径Ｄ５０よりもその平均粒径Ｄ５０が小さい、Ａｌ２Ｏ３、ＳｉＯ２及びＺｒＯ２よりなる群から選ばれる１種を主成分とする酸化物粒子と、を用意し、
上記ＺｒＯ２含有粒子を上記基材に対して、所定の溶射出力、所定のＡｒガス流量、所定のＨ２ガス流量、所定の溶射距離、及び、所定の溶射粒子供給量で溶射して、当該ＺｒＯ２含有粒子と気孔部とを含む第１酸化物層を形成する工程と、
上記酸化物粒子を上記第１酸化物層に対して、上記所定の溶射出力よりも高い溶射出力、上記所定の溶射距離よりも長い溶射距離、且つ、上記所定の溶射粒子供給量よりも少ない供給量で溶射して、第２酸化物層を形成する工程と、
を含むことを特徴とする断熱構造体の製造方法。
【発明の詳細な説明】
【技術分野】
【０００１】
本発明は、基材表面に形成される、溶射皮膜を備える断熱構造体及びその製造方法に関するものである。
【背景技術】
【０００２】
基材表面に形成される断熱構造については、１９８０年代に、エンジンの熱効率を高める方法として、エンジン燃焼室に臨む部分に断熱層を設けることが提案され（例えば、特許文献１）、その後も、セラミックス焼結体からなる断熱層や、低熱伝導性を有するＺｒＯ２粒子を含む溶射層からなる断熱層が提案されている。
【０００３】
しかしながら、セラミックス焼結体は、熱応力や熱衝撃によるクラックの発生、及び、割れの発生といった問題に直面した。このため、特に、ピストンの頂面、シリンダライナの内周面、シリンダヘッドの下面といった比較的大きな面積を有する部分へ、セラミックス焼結体からなる断熱層が適用されたものは実用に至っていない。
【０００４】
一方、溶射層それ自体は、シリンダライナ及びロータリーエンジンのトロコイド面へ採用された実績があるが、これは耐摩耗性の向上を目的としたものであり、断熱性の向上を目的としたものではない。そうして、溶射層を断熱層とするためには、上記のようにＺｒＯ２（ジルコニア）を主体とする低熱伝導材料を溶射することが好ましいが、ジルコニア系の層は、サーメット系の層よりも粒子間の密着性が劣り、熱応力や繰返しの応力による疲労等によってクラックが生じ易いという問題がある。
【０００５】
このような問題を解決するために、例えば、特許文献２では、断熱用薄膜中に、粒子と補強用繊維材とを含ませた構造が提案されている。
【先行技術文献】
【特許文献】
【０００６】
【特許文献１】国際公開第８９／０３９３０号パンフレット
【特許文献２】特開２００９−２４３３５２号公報
【発明の概要】
【発明が解決しようとする課題】
【０００７】
上記特許文献２には、コーティング又は接合との記載だけで、その断熱用薄膜を得る方法について詳細には述べられていないが、粒子を含むこと、及び、断熱性の確保を目的とすることに鑑みれば、断熱用薄膜はある程度ポーラス状（多孔状）であると看做せる。そうすると、特許文献２の断熱用薄膜を、例えばピストンの頂面に設けた場合、燃料噴射弁から噴射された燃料が断熱用薄膜の表面に浸み込んで（気孔部に取り込まれて）しまうことから、未燃損失割合が増加し、熱効率の低下に繋がるおそれがある。
【０００８】
本発明は、かかる点に鑑みてなされたものであり、その目的とするところは、基材表面に形成される、溶射皮膜を備える断熱構造体及びその製造方法において、断熱性を高めつつ、断熱構造体への燃料等の染み込みを抑える技術を提供することにある。
【課題を解決するための手段】
【０００９】
上記目的を達成するために、本発明に係る断熱構造体及びその製造方法では、ＺｒＯ２含有粒子と気孔部とを含む、断熱性を高めるための溶射皮膜を、これよりも緻密な溶射皮膜によって封孔するようにしている。
【００１０】
具体的には、第１の発明は、基材表面に形成される、溶射皮膜を備える断熱構造体を対象としている。
【００１１】
そして、上記溶射皮膜は、上記基材に対して溶射されたＺｒＯ２含有粒子と気孔部とを含む第１酸化物層と、当該第１酸化物層に対して溶射された、当該第１酸化物層のＺｒＯ２含有粒子の粒径よりも粒径が小さい、Ａｌ２Ｏ３、ＳｉＯ２及びＺｒＯ２よりなる群から選ばれる１種を主成分とする酸化物粒子を含む第２酸化物層と、を有することを特徴とするものである。
【００１２】
第１の発明によれば、第１酸化物層の表面部に設けられた、緻密な溶射層である第２酸化物層によって、第１酸化物層に含まれる気孔部が封孔されるので、断熱構造体を、例えば、ピストンの頂面、シリンダライナの内周面、シリンダヘッドの下面等に適用した場合には、噴霧された燃料が第１酸化物層に浸み込む（気孔部に取り込まれる）のを抑えることができる。
【００１３】
第２の発明は、上記第１の発明において、上記第１酸化物層のＺｒＯ２含有粒子は、中空状粒子を原料とする一方、上記第２酸化物層の酸化物粒子は、中実状粒子を原料とすることを特徴とするものである。
【００１４】
第２の発明によれば、第１酸化物層では、中空状粒子を原料とするＺｒＯ２含有粒子を溶射していることから、中実状粒子を溶射した場合よりも、第１酸化物層内には熱伝導性の低い空気が多く含まれることになるので、断熱性をさらに高めることができる。
【００１５】
一方、第２酸化物層では、中実状粒子を原料とする酸化物粒子を、第１酸化物層に対して溶射していることから、中空状粒子を溶射した場合よりも、断熱構造体の表面部に気孔部が生じ難くなるので、噴霧された燃料等が第１酸化物層に浸み込むのをより一層抑えることができる。
【００１６】
第３の発明は、基材表面に形成される、溶射皮膜を備える断熱構造体の製造方法を対象としている。
【００１７】
そして、溶射原料としての、平均粒径Ｄ５０が３０〜１００μｍであるＺｒＯ２含有粒子と、平均粒径Ｄ５０が５〜４０μｍであり且つ上記ＺｒＯ２含有粒子の平均粒径Ｄ５０よりもその平均粒径Ｄ５０が小さい、Ａｌ２Ｏ３、ＳｉＯ２及びＺｒＯ２よりなる群から選ばれる１種を主成分とする酸化物粒子と、を用意し、上記ＺｒＯ２含有粒子を上記基材に対して、所定の溶射出力、所定のＡｒガス流量、所定のＨ２ガス流量、所定の溶射距離、及び、所定の溶射粒子供給量で溶射して、当該ＺｒＯ２含有粒子と気孔部とを含む第１酸化物層を形成する工程と、上記酸化物粒子を上記第１酸化物層に対して、上記所定の溶射出力よりも高い溶射出力、上記所定の溶射距離よりも長い溶射距離、且つ、上記所定の溶射粒子供給量よりも少ない供給量で溶射して、第２酸化物層を形成する工程と、を含むことを特徴とするものである。
【００１８】
第３の発明によれば、第１酸化物層を形成する際の所定の溶射距離よりも長い溶射距離で、酸化物粒子を溶射することから、第２酸化物層を斑なく（厚薄を揃えて）形成することができる。そうして、溶射距離を離すと、酸化物粒子を第１酸化物層に対して吹き付ける力が弱くなるが、第１酸化物層を形成する際の所定の溶射出力よりも高い溶射出力で、酸化物粒子を溶射することから、出力低下による斑を抑えて、第２酸化物層を確実に形成することができる。また、第１酸化物層を形成する際の所定の溶射粒子供給量よりも少ない供給量で、酸化物粒子を溶射することから、第２酸化物層を薄く形成することができる。これらにより、第１酸化物層の表面部に、薄くて斑がない緻密な溶射層である第２酸化物層を設けることが可能となるので、第１酸化物層におけるＺｒＯ２含有粒子と気孔部とによって断熱性を高めつつ、第２酸化物層における緻密な溶射層によって燃料等が第１酸化物層に浸み込むのを抑えることができる。ここで、上記ＺｒＯ２含有粒子の平均粒径Ｄ５０を３０〜１００μｍ（３０μｍ以上１００μｍ以下）の範囲とする理由は、３０μｍ未満だと、ＺｒＯ２含有粒子間に形成される気孔の大きさが小さくなり、断熱性の低下が懸念されること、及びその気孔を塞ぐように溶射される第２酸化物層の原料を相当に小さいものする必要があり、その分級が困難となるためである。また、１００μｍ超だと、気孔が大きくなり、当該酸化物層の強度低下が懸念されるばかりでなく、第２酸化物層を形成するための原料の量を多くしなければならないためである。一方、第２酸化物層を形成するための酸化物粒子の平均粒径Ｄ５０を５〜４０μｍ（５μｍ以上４０μｍ以下）の範囲とする理由は、５μｍ未満だと第１酸化物層に形成された気孔を塞ぐとともにその膜厚を確保するための溶射パス回数が増えてしまい、製造に時間が掛かってしまうためであり、また、４０μｍ超だと、第１酸化物層の気孔に侵入できない部分が発生し、燃料の浸み込みを防止することが困難となるためである。
【発明の効果】
【００１９】
本発明に係る断熱構造体及びその製造方法によれば、第１酸化物層の表面部に設けられた、緻密な溶射層である第２酸化物層によって、第１酸化物層に含まれる気孔部が封孔されるので、燃料等が断熱構造体に浸み込むのを抑えることができる。
【図面の簡単な説明】
【００２０】
【図１】実施形態１に係るエンジン構造を示す断面図である。
【図２】仕様が相異なるエンジンの幾何学的圧縮比と図示熱効率との関係を示すグラフ図である。
【図３】仕様が相異なるエンジンの空気過剰率λと図示熱効率との関係を示すグラフ図である。
【図４】アルミ合金製ピストンの断熱皮膜構造を示す断面図である。
【図５】同ピストンの溶射皮膜を模式的に示す拡大断面図である。
【図６】実施例１〜６及び比較例の未燃損失割合（％）を示す図である。
【発明を実施するための形態】
【００２１】
以下、本発明の実施形態を図面に基づいて詳細に説明する。
【００２２】
本実施形態は、本発明に係る断熱構造体を、図１に示すエンジンのピストンに採用したものである。
【００２３】
〈エンジンの特徴〉
このエンジンは、直列４気筒２Ｌガソリンエンジンであり、図１中の符号３はシリンダブロックを、符号５はシリンダヘッドを、符号７は吸気ポート９を開閉する吸気バルブを、符号１１は排気ポート１３を開閉する排気バルブを、符号１５は燃料噴射弁を、それぞれ示している。エンジンの燃焼室は、ピストン１の頂面、シリンダブロック３の内周面、シリンダヘッド５の下面、及び、吸排気バルブ７，１１の傘部前面（燃焼室に臨む面）で形成される。ピストン１の頂面には、キャビティ１７が形成されている。なお、図１では、点火プラグを図示省略している。
【００２４】
ところで、エンジンの熱効率は、理論的には、幾何学的圧縮比を高める程、また、作動ガスの空気過剰率を大きくする程、高くなることが知られているが、実際には、圧縮比を高める程、また、空気過剰率を大きくする程、外部に熱として奪われるエネルギーである冷却損失が大きくなるため、圧縮比や空気過剰率の増大による熱効率の改善は頭打ちになる。
【００２５】
すなわち、冷却損失は、作動ガスからエンジン燃焼室壁への熱伝達率、その伝熱面積、及び、ガス温と壁温との温度差に依存し、また、熱伝達率は、ガス圧及び温度の関数であることから、圧縮比及び空気過剰率の増大によりガス圧及び温度が高くなると、熱伝達率が高くなり且つ壁温とガス温との温度差が大きくなることによって、冷却損失が大きくなる。このため、圧縮比２０以上の超高圧縮比にすることは、冷却損失のために実現できていないのが現状である。
【００２６】
翻って、本実施形態のエンジンは、幾何学的圧縮比ε＝２０〜５０とされ、少なくとも部分負荷域での空気過剰率λ＝２．５〜６．０で運転されるリーンバーンエンジンである。このため、その圧縮比ε及び空気過剰率λに見合う所期の熱効率を得るには、エンジンの冷却損失を大幅に低減させなければ、換言すると、エンジンの断熱性を高くしなければならない。この点をモデル計算による図示熱効率に基いて説明するべく、圧縮比εを増大させていった際、燃焼室を断熱構造にするか否かで、また、空気過剰率λの大小で、図示熱効率がどのように影響されるかをモデル計算した。
【００２７】
図２はその結果を示す。同図において、「断熱なし」は、燃焼室に断熱構造を採用していない従来のエンジンを意味し、「断熱あり」は、燃焼室に断熱構造を採用していない従来のエンジンよりも燃焼室の断熱率を５０％高めたエンジンを意味する。なお、「200kPa」及び「500kPa」はそれぞれエンジン負荷の大きさを表す。
【００２８】
まず、「断熱なし 200kPa λ＝１」の場合、圧縮比εの増大に伴って図示熱効率が増大しているが、圧縮比ε＝５０を超えても図示熱効率は大きく改善せず、圧縮比ε＝５０での理論効率は８０％程度であるから、当該エンジンの図示熱効率はかなり低い。この差の大部分は冷却損失及び排気損失である。
【００２９】
「断熱なし 200kPa λ＝２」の場合、空気過剰率の増加により比熱比が小さくなるため、図示熱効率が高くなっているが、それでも、理論効率からみれば低い。「断熱なし 200kPa λ＝４」及び「断熱なし 200kPa λ＝６」をみると、圧縮比εが１５又は２５を超えると、該圧縮比εが大きくなるほど図示熱効率が低下している。これは、空気過剰率λが大きい（混合気の空気密度が高い）ことから、高圧縮比になると燃焼時のガス圧が非常に高くなり、ガス圧及び温度の関数である熱伝達率が高くなって冷却損失が大きくなるためである。すなわち、空気過剰率λの増大（比熱比の増大）による熱効率の上昇を上回って冷却損失が大きくなるためである。
【００３０】
これに対して、「断熱あり 200kPa λ＝２．５」では、圧縮比εの増大に伴って図示熱効率が増大している。空気過剰率λを高めた「断熱あり 200kPa λ＝６」では、圧縮比εが４０を超えると、図示熱効率が若干下がり気味になるものの、図示熱効率は圧縮比ε＝２０〜５０において非常に高い値になっている。エンジン負荷を高めた「断熱あり 500kPa λ＝２．５」でも、図示熱効率は圧縮比ε＝２０〜５０において高い値になっている。
【００３１】
図３は空気過剰率λと図示熱効率との関係をみたグラフである。「断熱なし 200kPa ε＝１５」では、空気過剰率λ＝４．５付近で図示熱効率がピークになり、それよりも空気過剰率λが増大するほど図示熱効率が低下している。これに対して、「断熱あり 200kPa ε＝４０」では、空気過剰率λ＝６．０付近で図示熱効率がピークになっている。圧縮比εが高いことと、断熱による冷却損失抑制の効果である。
【００３２】
上記リーンバーンエンジンの場合、少なくとも部分負荷域では空気過剰率λ＝２．５以上で運転するから、ＮＯｘ発生の抑制に有利になる。圧縮比εが高くなると、燃焼温度が高くなるが、空気過剰率λをエンジン負荷が高くなるほど大きくなるように制御することにより、燃焼最高温度が１８００（Ｋ）を越えないようにしてＮＯｘ発生を抑制することができる。
【００３３】
また、図示は省略するが、上記エンジンの吸気系には吸気を冷却するインタークーラーが設けられている。これにより、圧縮開始時の筒内ガス温度が低くなり、燃焼時のガス圧及び温度の上昇が抑えられ、冷却損失の低減（図示熱効率の改善）に有利になる。
【００３４】
〈断熱構造体〉
そこで、以下では、上記超高圧縮比ε＝２０〜５０及び高空気過剰率λ＝２．５〜６．０で運転されるエンジンにおける、図示熱効率を高める上で必要となる冷却損失低減のための断熱構造体について説明する。図４は、ピストンの断熱構造体を示す断面図である。このピストン１は、エンジンの燃焼室を形成する頂面に溶射皮膜２１を備えており、かかる溶射皮膜２１は、ピストン基材１９の頂面全体に亘って形成されたアンダーコート２３と、当該アンダーコート２３を覆う第１酸化物層２５と、当該第１酸化物層２５を覆う第２酸化物層２７と、を備えている。
【００３５】
ピストン基材１９は、例えば鋳物用アルミ合金ＡＣ８Ａ（熱伝導率；１４１．７（Ｗ／（ｍ・Ｋ））、容積比熱；２３００（ｋＪ／（ｍ３・Ｋ）））で成形することができる。なお、ピストン基材１９は、他のアルミ合金で成形してもよいし、鋳鉄製ピストンとしてもよい。
【００３６】
アンダーコート２３は、第１酸化物層２５のピストン基材１９への密着性をよくするとともに、酸化物層２５，２７とピストン基材１９との熱膨張差を緩和する役割を果たすものであり、Ｎｉ−Ｃｒ合金をピストン基材１９の頂面に対してプラズマ溶射することにより、約１００（μｍ）の厚さで形成されている。なお、Ｎｉ−Ｃｒ合金としては、例えばＮｉ−２０Ｃｒ合金（熱伝導率；１２．６（Ｗ／（ｍ・Ｋ））、容積比熱；３６６０（ｋＪ／（ｍ３・Ｋ）））を採用することができる。
【００３７】
第１酸化物層２５は、図５に示すように、ピストン基材１９の頂面に溶射された多数のジルコニア粒子（ＺｒＯ２含有粒子）２９と、当該酸化物層の表面から内部にかけて形成された気孔部（空隙）３１とを含んでいる。
【００３８】
ジルコニア粒子２９の材料としては、例えば、安定化剤としてイットリアを用いた部分安定化ジルコニア（ＺｒＯ２−Ｙ２Ｏ３）を用いることができ、溶射原料としてのジルコニア粒子２９は、平均粒径Ｄ５０が７０μｍである略中空球状に形成されている。そうして、第１酸化物層２５は、プラズマ溶射装置を用いて、アンダーコート処理が施されたピストン基材１９の頂面にジルコニア粒子２９を溶射し、溶射熱により軟化したジルコニア粒子２９がピストン基材１９に衝突して扁平状に変形して堆積することで、約９００（μｍ）の厚さで且つ気孔率１３（ｖｏｌ％）の多孔質に形成されている。なお、第１酸化物層２５の気孔率は、ジルコニア粒子２９の粒径や溶射速度を調整することで調整可能であり、５〜４０（ｖｏｌ％）が好ましく、１０〜２５（ｖｏｌ％）がより好ましい。また、各気孔部３１の大きさは、１〜１００（μｍ）が好ましい。なお、平均粒径Ｄ５０の測定には、株式会社島津社製作所製レーザー回折式粒度分布測定装置を用いることができる。
【００３９】
ここで、溶射条件は、使用する溶射装置によって変わるものであるが、例えば、Sulzer Metco社製のＦ４型プラズマ溶射ガンを用いた場合には、出力２５〜５０（ｋＷ）、Ａｒガス流量３５〜５０（Ｌ／ｍｉｎ）、Ｈ２ガス流量１０〜２０（Ｌ／ｍｉｎ）、溶射距離５０〜１５０（ｍｍ）、溶射粒子供給量２０〜５０（ｇ／ｍｉｎ）が好ましい。
【００４０】
このように、断熱性を高めるべく、皮膜材料としてピストン基材１９よりも熱伝導率が低い部分安定化ジルコニアを用いるとともに、第１酸化物層２５を気孔率１３（ｖｏｌ％）の多孔質に形成することにより、溶射皮膜２１の熱伝導率は０．８（Ｗ／（ｍ・Ｋ））になる。しかしながら、このような多孔質の溶射皮膜２１をピストン１の頂面に形成すると、ガソリン（燃料）と空気の混合気が燃焼室に噴霧された際に、ガソリンが溶射皮膜２１に浸み込んで（気孔部３１に取り込まれて）しまい、未燃損失割合が増加し、熱効率の低下につながるおそれがある。
【００４１】
そこで、本実施形態の断熱構造体では、第１酸化物層２５の表面に、当該第１酸化物層２５のジルコニア粒子２９の平均粒径Ｄ５０よりもその平均粒径Ｄ５０が小さい、Ａｌ２Ｏ３、ＳｉＯ２及びＺｒＯ２よりなる群から選ばれる１種を主成分とする酸化物粒子を含む第２酸化物層２７が形成されている。溶射原料としての、これらＡｌ２Ｏ３、ＳｉＯ２及びＺｒＯ２は、平均粒径Ｄ５０が２０μｍであり、ジルコニア粒子２９の平均粒径Ｄ５０よりも小さい、略中実球状に形成されている。そうして、第２酸化物層２７は、あくまで、ガソリンが第１酸化物層２５に浸み込むのを抑えるためのものであることから、斑がなく且つ厚さが薄いことが望ましい。
【００４２】
このため、本実施形態の断熱構造体では、第２酸化物層２７を形成する際に、第１酸化物層２５を形成した際の所定の溶射出力よりも高い溶射出力で、且つ、第１酸化物層２５を形成した際の所定の溶射距離よりも長い溶射距離で、且つ、第１酸化物層２５を形成した際の所定の溶射粒子供給量よりも少ない供給量で、酸化物粒子を第１酸化物層２５の表面に対して溶射するようにしている。つまり、長い溶射距離で溶射することで、第２酸化物層２７を斑なく（厚薄を揃えて）形成し、且つ、溶射距離を離すと吹き付ける力が弱くなるが、高い溶射出力で溶射することで、出力低下による斑を抑え、且つ、少ない溶射粒子供給量で溶射することで、第２酸化物層２７を薄く形成するようにしている。
【００４３】
〈断熱構造体の製造方法〉
上記断熱構造体を有するピストン１は、次の方法で得ることができる。
【００４４】
先ず、例えば上記Ｆ４型プラズマ溶射ガンを用いて、ピストン基材１９の頂面に、Ｎｉ−２０Ｃｒ合金をプラズマ溶射して、厚さ約１００（μｍ）のアンダーコート２３を形成する。次いで、同じくＦ４型プラズマ溶射ガンを用いて、所定の溶射条件で、アンダーコート処理が施されたピストン基材１９の頂面に、上記部分安定化ジルコニア（ＺｒＯ２−Ｙ２Ｏ３）からなる、平均粒径Ｄ５０が７０μｍである略中空球状のジルコニア粒子をプラズマ溶射して、厚さ約９００（μｍ）且つ気孔率１３（ｖｏｌ％）の酸化物層を形成する。そして、同じくＦ４型プラズマ溶射ガンを用いて、第１酸化物層２５を形成した際の所定の溶射条件よりも、高い溶射出力で、長い溶射距離で、且つ、少ない溶射粒子供給量で、第１酸化物層２５の表面に、Ａｌ２Ｏ３、ＳｉＯ２及びＺｒＯ２よりなる群から選ばれる１種を主成分とする、平均粒径Ｄ５０が２０μｍである、略中実球状の酸化物粒子をプラズマ溶射して、厚さ約５０（μｍ）の第２酸化物層２７を形成する。
【００４５】
〈燃料の染み込み抑制の改善効果〉
本実施形態に係る断熱構造体による、燃料の染み込み抑制の改善効果を確認するために、所定の評価条件の下で、実施例１〜６について未燃損失割合（％）をそれぞれ求め、これらの結果を対比した。
【００４６】
より詳しくは、先ず、鋳物用アルミ合金ＡＣ８Ａ製のピストンの頂面に、Ｆ４型プラズマ溶射ガンを用いて、Ｎｉ−２０Ｃｒ合金を溶射して、厚さ１００（μｍ）のアンダーコートを形成するとともに、出力３５（ｋＷ）、Ａｒガス流量４０（Ｌ／ｍｉｎ）、Ｈ２ガス流量１５（Ｌ／ｍｉｎ）、溶射距離１００（ｍｍ）、溶射粒子供給量４０（ｇ／ｍｉｎ）の溶射条件で、略中空球状に形成された、平均粒径Ｄ５０が７０μｍの部分安定化ジルコニア粒子（ＺｒＯ２−Ｙ２Ｏ３）を溶射して、気孔率１３（ｖｏｌ％）且つ厚さ９００（μｍ）の第１酸化物層を形成したものを６つ用意した。
【００４７】
次いで、Ｆ４型プラズマ溶射ガンを用いて、第１酸化物層の表面に、下記表１に示す溶射条件で、平均粒径Ｄ５０が２０μｍである、略中実球状の部分安定化ジルコニア粒子（ＺｒＯ２−Ｙ２Ｏ３）をプラズマ溶射して、厚さ５０（μｍ）の第２酸化物層を形成し、それぞれ実施例１〜６とした。なお、Ａｒガス流量及びＨ２ガス流量は、第１酸化物層を形成したときの流量と同じとした。
【００４８】
一方、比較例として、上記と同じ条件で第１酸化物層を形成し、第２酸化物物層を形成していないものを準備した。
【００４９】
【表１】
2013185202.tif 000003
【００５０】
すなわち、実施例１〜３は、第１酸化物層の溶射条件よりも、高い溶射出力で、長い溶射距離で、且つ、少ない溶射粒子供給量で、第２酸化物層を形成したものである。一方、実施例４は、第１酸化物層の溶射条件と同じ溶射条件で、また、実施例５は、第１酸化物層の溶射条件よりも、長い溶射距離で、且つ、多い溶射粒子供給量で、また、実施例６は、第１酸化物層の溶射条件よりも、低い溶射出力で、且つ、短い溶射距離で、それぞれ第２酸化物層を形成したものである。
【００５１】
そうして、これら６種類のピストンについて、同じ評価条件、すなわち、排気量１９９８．８（ＣＣ）、４気筒、圧縮比２０、空気過剰率２．５及び回転数２０００（ｒｐｍ）の条件で、未燃損失割合（％）をそれぞれ求めた。
【００５２】
図６は、実施例１〜６、及び比較例の未燃損失割合（％）を示す図である。図６に示すように、第１酸化物層の溶射条件よりも、高い溶射出力で、長い溶射距離で、且つ、少ない溶射粒子供給量で、第２酸化物層を形成した実施例１〜３では、これらの条件を満たさない実施例４〜６に比して未燃損失割合が改善されていることが分かる。これにより、第１酸化物層の溶射条件よりも、高い溶射出力で、長い溶射距離で、且つ、少ない溶射粒子供給量で、第２酸化物層を形成することにより、噴霧されたガソリンが酸化物層に浸み込むのを効果的に抑制できることが確認できた。また、これら実施例１〜６はいずれも比較例よりも未燃損失割合が低いことも確認できた。
【００５３】
−効果−
本実施形態によれば、第１酸化物層２５の表面部に設けられた、緻密な溶射層である第２酸化物層２７によって、第１酸化物層２５に含まれる気孔部３１が封孔されるので、断熱構造体を、例えば、ピストン１の頂面、シリンダブロック３の内周面、シリンダヘッド５の下面等に適用した場合には、噴霧された燃料が第１酸化物層２５に浸み込むのを抑えることができる。
【００５４】
また、第１酸化物層２５では、中空状粒子を原料とするジルコニア粒子２９を溶射していることから、中実状粒子を溶射した場合よりも、第１酸化物層２５内には熱伝導性の低い空気が多く含まれることになるので、断熱性をさらに高めることができる。
【００５５】
一方、第２酸化物層２７では、中実状粒子を原料とする酸化物粒子を、第１酸化物層２５に対して溶射していることから、中空状粒子を溶射した場合よりも、断熱構造体の表面部に気孔部３１が生じ難くなるので、噴霧された燃料等が第１酸化物層２５に浸み込むのをより一層抑えることができる。
【００５６】
さらに、第１酸化物層２５を形成する際の所定の溶射距離よりも長い溶射距離で、酸化物粒子を溶射することから、第２酸化物層２７を斑なく形成することができる。そうして、溶射距離を離すと、酸化物粒子を第１酸化物層２５に対して吹き付ける力が弱くなるが、第１酸化物層２５を形成する際の所定の溶射出力よりも高い溶射出力で、酸化物粒子を溶射することから、出力低下による斑を抑えて、第２酸化物層２７を確実に形成することができる。また、第１酸化物層２５を形成する際の所定の溶射粒子供給量よりも少ない供給量で、酸化物粒子を溶射することから、第２酸化物層２７を薄く形成することができる。これらにより、第１酸化物層２５の表面部に、薄くて斑がない緻密な溶射層である第２酸化物層２７を設けることが可能となるので、第１酸化物層２５におけるジルコニア粒子２９と気孔部３１とによって断熱性を高めつつ、第２酸化物層２７における緻密な溶射層によって燃料等が第１酸化物層２５に浸み込むのを抑えることができる。
【００５７】
（その他の実施形態）
本発明は、実施形態に限定されず、その精神又は主要な特徴から逸脱することなく他の色々な形で実施することができる。
【００５８】
上記実施形態では、第１酸化物層２５を形成する際の、所定の溶射距離よりも長い溶射距離で、所定の溶射出力よりも高い溶射出力で、且つ、所定の溶射粒子供給量よりも少ない供給量で、酸化物粒子を溶射するようにしたが、第１酸化物層２５の表面に、当該第１酸化物層２５のジルコニア粒子２９の粒径よりも粒径が小さい酸化物粒子を含む第２酸化物層２７を形成するのであれば、必ずしも上記溶射条件を満たす必要はない。
【００５９】
また、上記実施形態では、アンダーコートとしてＮｉ−Ｃｒ合金を用いたが、これに限らず、例えば、Ｎｉ−Ａｌ合金を用いてもよい。
【００６０】
さらに、上記実施形態では、アンダーコート２３の層厚を約１００（μｍ）、第１酸化物層２５の層厚を約９００（μｍ）、また、第２酸化物層２７の層厚を約５０（μｍ）としたが、アンダーコート２３、並びに、第１及び第２酸化物層２５，２７の層厚は、特に限定しない。
【００６１】
このように、上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００６２】
以上説明したように、本発明は、基材表面に形成される、溶射皮膜を有する断熱構造体及びその製造方法等について有用である。
【符号の説明】
【００６３】
１９    ピストン基材
２１    溶射皮膜
２５    第１酸化物層
２７    第２酸化物層
２９    ジルコニア粒子（ＺｒＯ２含有粒子）
３１    気孔部
【図１】
2013185202.tif 000004
【図２】
2013185202.tif 000005
【図３】
2013185202.tif 000006
【図４】
2013185202.tif 000007
【図５】
2013185202.tif 000008
【図６】
2013185202.tif 000009